(57)【要約】【課題】波長４００〜４１０ｎｍの単色光源を有する露光手段を備える電子写真装置に用いても、該単色光を吸収せず、高い感度を有し、耐摩耗性・耐傷性の機械的強度が強く、繰り返し安定性に優れた電子写真感光体、該電子写真感光体を有するプロセスカートリッジおよび電子写真装置を提供する。【解決手段】支持体上に感光層を有する電子写真感光体において、表面が波長４００〜４１０ｎｍの単色光源によって露光され、該感光層が電荷発生物質および特定の繰り返し構造単位を有する高分子量電荷輸送物質を含有する。【選択図】      なし【特許請求の範囲】
【請求項１】
支持体上に感光層を有する電子写真感光体において、
表面が波長４００〜４１０ｎｍの単色光源によって露光され、
該感光層が電荷発生物質および下記式（１）で示される繰り返し構造単位を有する高分子量電荷輸送物質を含有する
ことを特徴とする電子写真感光体。
【外１】
2004184569.tif 000016
（式（１）中、Ａｒ１１、Ａｒ１２は、それぞれ独立に、芳香族炭化水素環基を含む２価の基、または、芳香族芳香族複素環基を含む２価の基を示す。Ａｒ１３、Ａｒ１４は、それぞれ独立に、置換または無置換の１価の芳香族炭化水素環基、または、置換または無置換の１価の芳香族複素環基を示す。ただし、Ａｒ１１＝Ａｒ１２かつＡｒ１３＝Ａｒ１４の場合を除く。ｎは、３以上の整数を示す。）
【請求項２】
前記式（１）中のＡｒ１１およびＡｒ１２の少なくとも一方が、下記式（２）で示される構造を有する請求項１に記載の電子写真感光体。
【外２】
2004184569.tif 000017
（式（２）中、Ａｒ２１、Ａｒ２２は、それぞれ独立に、置換または無置換の２価の芳香族炭化水素環基を示す。Ｘ２１は、置換または無置換のアルキレン基、シロキサン基、シリレン基、カルボニル基、スルホニル基、酸素原子、または、硫黄原子を示す。）
【請求項３】
前記式（１）中のＡｒ１１およびＡｒ１２の少なくとも一方が、下記式（３）で示される構造を有する請求項１または２に記載の電子写真感光体。
【外３】
2004184569.tif 000018
（式（３）中、Ｘ３１、Ｘ３２、Ｘ３３は、それぞれ独立に、置換または無置換の３価の炭素原子、または、窒素原子を示す。ただし、Ｘ３１、Ｘ３２、Ｘ３３の少なくとも１つは、窒素原子である。）
【請求項４】
前記感光層が、前記支持体側から、前記電荷発生物質を含有する電荷発生層、前記式（１）で示される繰り返し構造単位を有する高分子量電荷輸送物質を含有する電荷輸送層をこの順に有する積層型感光層である請求項１〜３のいずれかに記載の電子写真感光体。
【請求項５】
前記感光層上に表面保護層を有する請求項１〜４のいずれかに記載の電子写真感光体。
【請求項６】
前記電荷発生物質の少なくとも一種が、ＣｕＫα特性Ｘ線回折における回折角（２θ±０．２°）の７．４°および２８．２°に強いピークを有するヒドロキシガリウムフタロシアニンである請求項１〜５のいずれかに記載の電子写真感光体。
【請求項７】
前記電荷発生物質の少なくとも一種が、下記式（４）で示される構造を有するアゾ顔料である請求項１〜６のいずれかに記載の電子写真感光体。
【外４】
2004184569.tif 000019
（式（４）中、Ａｒ４１は、直接あるいは結合基を介して結合していてもよい、置換または無置換の芳香族炭化水素環基、または、直接あるいは結合基を介して結合していてもよい、置換または無置換の芳香族複素環基を示す。Ｃｐ４１は、フェノール性水酸基を有するカプラー残基を示す。ｎは、１〜４の整数を示す。）
【請求項８】
前記式（１）で示される繰り返し構造単位を有する高分子量電荷輸送物質の重量平均分子量が、１０００以上５０００以下である請求項１〜７のいずれかに記載の電子写真感光体。
【請求項９】
前記式（１）で示される繰り返し構造単位を有する高分子量電荷輸送物質の重量平均分子量が、１５００以上３０００以下である請求項８に記載の電子写真感光体。
【請求項１０】
電子写真感光体と、帯電手段、現像手段、転写手段およびクリーニング手段からなる群より選択される少なくとも１つの手段とを一体に支持し、電子写真装置本体に着脱自在であるプロセスカートリッジにおいて、
該電子写真感光体が、請求項１〜９のいずれかに記載の電子写真感光体であり、
該電子写真装置が、露光手段として波長４００〜４１０ｎｍの単色光源を有する
ことを特徴とするプロセスカートリッジ。
【請求項１１】
電子写真感光体、帯電手段、露光手段、現像手段および転写手段を有する電子写真装置において、
該電子写真感光体が、請求項１〜９のいずれかに記載の電子写真感光体であり、
該露光手段が波長４００〜４１０ｎｍの単色光源を有する
ことを特徴とする電子写真装置。
【請求項１２】
前記光源がレーザーまたはＬＥＤである請求項１１に記載の電子写真装置。
【請求項１３】
前記レーザーが固体レーザーである請求項１２に記載の電子写真装置。
【請求項１４】
前記固体レーザーが非線形光学素子を用いて倍波の発振を行うレーザーである請求項１３に記載の電子写真装置。
【請求項１５】
前記固体レーザーが半導体レーザーである請求項１３に記載の電子写真装置。
【請求項１６】
前記半導体レーザーが窒化ガリウム化合物を用いた半導体レーザーである請求項１５に記載の電子写真装置。
【発明の詳細な説明】
【０００１】
【発明の属する技術分野】
本発明は、電子写真感光体、プロセスカートリッジおよび電子写真装置に関する。
【０００２】
【従来の技術】
電子写真方式による画像形成は、電子写真感光体の表面を一様に帯電し、これをレーザービームなどによって露光して静電潜像を形成し、静電潜像に現像剤（トナー）を現像し、現像像（トナー像）を紙などの転写材に転写するというプロセスによって行われる。
【０００３】
つまり、表面が一様に帯電された電子写真感光体を露光すると、電子写真感光体の表面の電位が明減衰し、露光部分に静電潜像が形成される。この静電潜像が形成された電子写真感光体と現像剤を担持する現像剤担持体との間に現像バイアスをかけると、露光後電位と現像バイアス電位との電位差によって、静電潜像が現像される。その後、こうして形成された現像像を転写材に転写することで、転写材に画像形成がなされる。
【０００４】
ここで、一様帯電後の電子写真感光体を露光するための露光光としてレーザービーム（レーザー光）を採用する場合は、赤色レーザー光（６３０〜７８０ｎｍ程度）が用いられるのが一般的である。
【０００５】
近年、電子写真装置の出力画像の画質向上のため、その高解像度化が加速的に進んでいる。この目的のための電子写真装置上の対応は、光学的な面からは比較的容易である。すなわち、解像度を上げることは、レーザービームのスポット径を細く絞り、書き込み密度を上げることで達成される。
【０００６】
しかしながら、露光の光源として従来使用されている発振波長が６３０〜７８０ｎｍ程度の半導体レーザーでは、光学系の操作でビーム径を細くしてもビームスポットの輪郭の鮮明さが得られ難いことが分かった。その原因は、レーザー光の回折限界にあり、なぜなら、スポット径（Ｄ）の下限は、レーザー光の波長（λ）に正比例する関数であって、下記式で表されるからである（ＮＡはレンズ開口数を表す）。
【０００７】
Ｄ＝１．２２λ／ＮＡ
上記式から明らかなように、電子写真プロセスにおいて従来から一般に用いられている赤色レーザー光は、その発振波長が６３０〜７８０ｎｍ程度と長波長であるため、ビーム径を小径に絞ることが困難であり、電子写真感光体に対する記録密度をある程度以上高めることができないという問題がある。
【０００８】
この問題を改善するためには、半導体レーザーの発振波長を短くすることが必要である。レーザー光の発振波長の短波長化には、いくつかの手法が挙げられる。
【０００９】
１つは、非線形光学材料を利用し、第２高調波発生（ＳＨＧ）を用いてレーザー光の波長を２分の１にするものである（特開平９−２７５２４２号公報、特開平９−１８９９３０号公報、特開平５−３１３０３３号公報などに開示）。この系は、一次光源として、すでに技術が確立され、高出力可能なＧａＡｓ系ＬＤやＹＡＧレーザーを使用することができるため、長寿命化や大出力化が可能である。
【００１０】
もう１つは、ワイドギャップ半導体を用いるもので、ＳＨＧ利用のデバイスと比べ、装置の小型化が可能である。ＺｎＳｅ系半導体（特開平７−３２１４０９号公報、特開平６−３３４２７２号公報などに開示）や、ＧａＮ系半導体（特開平８−０８８４４１号公報、特開平７−３３５９７５号公報などに開示）を用いたＬＤが、その発光効率の高さから、以前から多くの研究の対象となっている。
【００１１】
しかし、これらのＬＤは素子構造、結晶成長条件、電極などの最適化が難しく、結晶中の欠陥などにより、実用化に必須である室温での長時間発振が困難であった。
【００１２】
しかし、基盤などの技術革新が進み、１９９７年１０月には日亜化学工業（株）から、ＧａＮ系半導体を用いたＬＤで１１５０時間連続発振（５０℃条件）が報告され、１９９９年１０月からは販売が開始され、電子写真装置に４００〜４１０ｎｍのレーザー光を露光光として用いることが現実的になってきている。
【００１３】
現在用いられている多くの電子写真感光体は、その層構成が導電性の支持体側から電荷発生層、電荷輸送層の順に積層されたものである。この層構成の場合、高感度を発現させるにはレーザー光を効率よく電荷輸送層を通して電荷発生層に送り込む必要がある。すなわち、電荷輸送層がこれらの光を吸収しないことが重要である。
【００１４】
一般的な電荷輸送層は、低分子量電荷輸送物質を結着樹脂中に分子分散させた１０〜３０μｍ程度の膜である。また、結着樹脂として、多くの電子写真感光体においては、ビスフェノール系ポリカーボネート樹脂またはそれと他の樹脂との共重合体が用いられている。このビスフェノール系ポリカーボネート樹脂は、４００〜４１０ｎｍの波長域において吸収を持たないため、半導体レーザーの発振波長を短くし、露光光を４００〜４１０ｎｍとした場合にも透過の妨げとはならない。
【００１５】
しかしながら、従来から用いられている低分子量電荷輸送物質には、４００〜４１０ｎｍの波長を吸収するものが多く、照射した光が電荷輸送層で吸収されて光感度を低下させないためには、４００〜４１０ｎｍの波長を吸収しないものを選択する必要がある。
【００１６】
さらには、上述のように、現在、電子写真方式を採用した電子写真プリンター、電子写真複写機などの高速化、小型化、高画質化が進む中、電子写真感光体の使用条件はますます厳しくなりつつあり、電子写真感光体の一層の高耐久化とその表面層の物性改良がより重要となっている。
【００１７】
有機光導電性物質を用いた、いわゆる有機電子写真感光体の耐久性を向上させる手段としては、結着樹脂を高分子量化する方法や、結着樹脂中にフィラーを添加する方法、あるいは、結着樹脂の構造中にシロキサン構造やフッ素含有置換基などの潤滑性を付与するための構造を導入したり、ポリテトラフルオロエチレン（ＰＴＦＥ）のような固体潤滑剤を添加したりすることで、クリーニングブレードなどのクリーニング手段との摩擦係数を低減させる方法などが知られている。
【００１８】
さらに、機械的強度に優れたいろいろな結着樹脂の使用も提案されているが、結着樹脂そのものが機械的強度に優れていても、低分子量の電荷輸送物質を混合して用いるため、結着樹脂本来の膜強度を十分に活かせず、耐摩耗性、耐傷性において、必ずしも十分な耐久性を得るには至っていない。
【００１９】
結着樹脂本来の膜強度を活かすためには、添加する電荷輸送物質の添加量を減らせばよいが、その場合には、電子写真感度の低下や残留電位の上昇を招いてしまうという問題が生じ、膜強度と電子写真特性を両立するには至っていない。
【００２０】
また、感光層に潤滑性を付与してクリーニングブレードなどのクリーニング手段との摩擦係数を低減させるという方法も、感光層の膜強度の低下を招き、十分な耐久性を得ることができていない。
【００２１】
一方、低分子量電荷輸送物質の添加による膜強度低下を改善する目的で、高分子量電荷輸送物質の使用が、特開昭６４−９９６４号公報、特開平２−２８２２６３号公報、特開平３−２２１５２２号公報、特開平８−２０８８２０号公報などに開示されているが、これらの多くは必ずしも十分な耐摩耗性を有しているわけではなく、ある程度の膜強度を有する場合でも、製造コストが非常に高く実用には向かないなどの欠点があった。
【００２２】
また、近年、感光層上に表面保護層を設ける提案も数多くされているが、感光層に低分子量電荷輸送物質を用い、その上に表面保護層を設けた場合に低分子量電荷輸送物質の析出や表面保護層の硬度不良が問題となることがある。
【００２３】
【発明が解決しようとする課題】
本発明の目的は、波長４００〜４１０ｎｍの単色光源を有する露光手段を備える電子写真装置に用いても、該単色光を吸収せず、高い感度を有し、耐摩耗性・耐傷性の機械的強度が強く、繰り返し安定性に優れた電子写真感光体、該電子写真感光体を有するプロセスカートリッジおよび電子写真装置を提供することにある。
【００２４】
【課題を解決するための手段】
本発明者らは、鋭意検討を重ねた結果、本発明を完成するに至った。
【００２５】
すなわち、本発明は、支持体上に感光層を有する電子写真感光体において、
表面が波長４００〜４１０ｎｍの単色光源によって露光され、
該感光層が電荷発生物質および下記式（１）で示される繰り返し構造単位を有する高分子量電荷輸送物質を含有することを特徴とする電子写真感光体である。
【００２６】
【外５】
2004184569.tif 000002
【００２７】
（式（１）中、Ａｒ１１、Ａｒ１２は、それぞれ独立に、芳香族炭化水素環基を含む２価の基、または、芳香族芳香族複素環基を含む２価の基を示す。Ａｒ１３、Ａｒ１４は、それぞれ独立に、置換または無置換の１価の芳香族炭化水素環基、または、置換または無置換の１価の芳香族複素環基を示す。ただし、Ａｒ１１＝Ａｒ１２かつＡｒ１３＝Ａｒ１４の場合を除く。ｎは、３以上の整数を示す。）
また、本発明は、電子写真感光体と、帯電手段、現像手段、転写手段およびクリーニング手段からなる群より選択される少なくとも１つの手段とを一体に支持し、電子写真装置本体に着脱自在であるプロセスカートリッジにおいて、
該電子写真感光体が、上記電子写真感光体であり、
該電子写真装置が、露光手段として波長４００〜４１０ｎｍの単色光源を有することを特徴とするプロセスカートリッジである。
【００２８】
また、本発明は、電子写真感光体、帯電手段、露光手段、現像手段および転写手段を有する電子写真装置において、
該電子写真感光体が、上記電子写真感光体であり、
該露光手段が波長４００〜４１０ｎｍの単色光源を有することを特徴とする電子写真装置である。
【００２９】
【発明の実施の形態】
以下、本発明をより詳細に説明する。
【００３０】
本発明の波長４００〜４１０ｎｍの単色光源を有する露光手段を備える電子写真装置に適用される電子写真感光体は、上述のとおり、支持体上の感光層が電荷発生物質および下記式（１）で示される繰り返し構造単位を有する高分子量電荷輸送物質を含有することを特徴とする。
【００３１】
【外６】
2004184569.tif 000003
【００３２】
（式（１）中、Ａｒ１１、Ａｒ１２は、それぞれ独立に、芳香族炭化水素環基を含む２価の基、または、芳香族芳香族複素環基を含む２価の基を示す。Ａｒ１３、Ａｒ１４は、それぞれ独立に、置換または無置換の１価の芳香族炭化水素環基、または、置換または無置換の１価の芳香族複素環基を示す。ただし、Ａｒ１１＝Ａｒ１２かつＡｒ１３＝Ａｒ１４の場合を除く。ｎは、３以上の整数を示す。）
上記式（１）中のＡｒ１３およびＡｒ１４の１価の芳香族炭化水素環基としては、フェニル基、ナフチル基、アンスリル基、ピレニル基、フルオレニル基、フェナンスリル基などが挙げられ、１価の芳香族複素環基としては、キノリル基、ジベンゾチェニル基、ジベンゾフリル基、ｎ−メチルカルバゾル基、ｎ−エチルカルバゾル基、ｎ−トリルカルバゾル基などが挙げられる。
【００３３】
また、上記式（１）中のＡｒ１１およびＡｒ１２の少なくとも一方は、下記式（２）または（３）で示される構造を有することが好ましい。
【００３４】
【外７】
2004184569.tif 000004
【００３５】
（式（２）中、Ａｒ２１、Ａｒ２２は、それぞれ独立に、置換または無置換の２価の芳香族炭化水素環基を示す。Ｘ２１は、置換または無置換のアルキレン基、シロキサン基、シリレン基、カルボニル基、スルホニル基、酸素原子、または、硫黄原子を示す。）
【外８】
2004184569.tif 000005
【００３６】
（式（３）中、Ｘ３１、Ｘ３２、Ｘ３３は、それぞれ独立に、置換または無置換の３価の炭素原子、または、窒素原子を示す。ただし、Ｘ３１、Ｘ３２、Ｘ３３の少なくとも１つは、窒素原子である。）
上記式（２）中のＡｒ２１およびＡｒ２２の２価の芳香族炭化水素環基としては、ベンゼン、ナフタレン、アントラセン、ペリレン、フルオレン、ビフェニル、ターフェニルなどの芳香族炭化水素環から２個の水素原子を取った基が挙げられる。
【００３７】
上記式（２）中のＸ２１のアルキレン基としては、メチレン基、エチレン基、プロピレン基などが挙げられる。
【００３８】
また、上記各基が有してもよい置換基としては、メチル基、エチル基、プロピル基、ブチル基などのアルキル基や、メトキシ基、エトキシ基、プロポキシ基などのアルコキシ基や、フェノキシ基、ナフトキシ基などのアリールオキシ基や、フッ素原子、塩素原子および臭素原子などのハロゲン原子や、ジメチルアミノ基、ジエチルアミノ基、ジフェニルアミノ基などのジ置換アミノ基などが挙げられる。
【００３９】
本発明の電子写真感光体の電子写真感光体は、感光層が上記式（１）で示される繰り返し構造単位を有する高分子量電荷輸送物質を含有しているため、波長４００〜４１０ｎｍの単色光を吸収しにくくなり、感光層での露光光の吸収による感度低下がほとんどないなどの特長を有する。上記式（１）のＡｒ１１およびＡｒ１２の少なくとも一方が上記式（２）または（３）で示される構造を有する高分子量電荷輸送物質であれば、その効果はより一層顕著に得られる。
【００４０】
また、感光層が電子写真感光体の表面層となる場合（感光層とは別の表面保護層を設けない電子写真感光体の場合）は、感光層が高分子量電荷輸送物質を含有しているため、電荷輸送物質を添加することによる結着樹脂本来の膜強度の低下が小さく、耐摩耗性、耐傷性などの電子写真感光体の機械的強度が優れるという効果も得られる。
【００４１】
さらに、上記式（１）のＡｒ１１およびＡｒ１２の少なくとも一方が上記式（２）または（３）で示される構造を有する高分子量電荷輸送物質は、トリアリールアミン構造を有する低分子量電荷輸送物質などを単純に重合させた高分子量電荷輸送物質に比べて、波長４００〜４１０ｎｍの単色光をより吸収しにくくなり、感光層での露光光の吸収による感度低下がほとんどないなどの特長も有する。
【００４２】
上記式（１）で示される繰り返し構造単位を有する高分子量電荷輸送物質の重量平均分子量は、１０００以上５０００以下であることが好ましく、１５００以上３０００以下であることがより好ましい。
【００４３】
以下に、本発明の電子写真感光体の感光層に用いる高分子量電荷輸送物質の繰り返し構造の好適例を示すが、本発明はこれらに限定されるものではない。
【００４４】
【外９】
2004184569.tif 000006
【００４５】
【外１０】
2004184569.tif 000007
【００４６】
【外１１】
2004184569.tif 000008
【００４７】
【外１２】
2004184569.tif 000009
【００４８】
【外１３】
2004184569.tif 000010
【００４９】
【外１４】
2004184569.tif 000011
【００５０】
【外１５】
2004184569.tif 000012
【００５１】
【外１６】
2004184569.tif 000013
【００５２】
これらの中でも、ＣＴ−１およびＣＴ−２がより好ましい。
【００５３】
本発明の電子写真感光体の感光層に用いられる高分子量電荷輸送物質は、上記式（１）で示される繰り返し構造単位を１種類だけ有するものであってもよく、２種類以上有するものであってもよい。さらに、既存の電荷輸送物質と混合して使用してもよい。ただし、本発明の効果を十分に得るという観点からは、上記式（１）で示される繰り返し構造単位を有する高分子量電荷輸送物質の電荷輸送成分が、全電荷輸送成分の５０〜１００ｍｏｌ％存在することが好ましい。
【００５４】
以下、本発明の電子写真感光体の構成について説明する。
【００５５】
本発明の電子写真感光体の感光層は、電荷発生物質および上記式（１）で示される繰り返し構造単位を有する高分子量電荷輸送物質を同一の層に含有する単層型感光層であっても、電荷発生物質を含有する電荷発生層と、上記式（１）で示される繰り返し構造単位を有する高分子量電荷輸送物質を含有する電荷輸送層とに積層した積層型感光層であってもよい。また、積層型感光層である場合、支持体側から電荷発生層、電荷輸送層の順に積層した順層型感光層であっても、支持体側から電荷輸送層、電荷発生層の順に積層した逆層型感光層であってもよい。電子写真特性の観点からは積層型感光層が好ましく、その中でも順層型感光層がより好ましい。
【００５６】
また、上述のとおり、感光層上に電子写真感光体の表面を保護することを目的とした表面保護層を設けてもよい。
【００５７】
本発明の電子写真感光体の支持体は、導電性を有するものであればよく、アルミニウム、ステンレスなどの金属、あるいは、導電層を設けた金属、紙、プラスチックなどが挙げられ、形状はシート状、円筒状などが挙げられる。
【００５８】
また、露光光の散乱による干渉縞防止、または、支持体の傷を被覆することを目的とした導電層を設けてもよい。これは、カーボンブラック。金属粒子などの導電性粉体を結着樹脂に分散させて形成することができる。導電層の膜厚は５〜４０μｍが好ましく、さらには１０〜３０μｍがより好ましい。
【００５９】
支持体または導電層上には、接着機能を有する中間層を設けてもよい。中間層の材料としては、ポリアミド、ポリビニルアルコール、ポリエチレンオキシド、エチルセルロース、カゼイン、ポリウレタン、ポリエーテルウレタンなどが挙げられる。これらは適当な溶剤に溶解して塗布される。中間層の膜厚は０．０５〜５μｍが好ましく、さらには０．３〜１μｍがより好ましい。
【００６０】
感光層として順層型感光層を採用する場合、支持体、導電層または中間層上には、電荷発生層が形成される。
【００６１】
電荷発生物質としては、セレン−テルル、ピリリウム、チアピリリウム系染料、フタロシアニン、アントアントロン、ジベンズピレンキノン、トリスアゾ、シアニン、ジスアゾ、モノアゾ、インジゴ、キナクリドン、非対称キノシアニン系の各顔料が挙げられる。それらの中でも、フタロシアニン顔料、または、モノアゾ・ジスアゾ・トリスアゾなどのアゾ顔料が好ましく、それらの中でも、ＣｕＫα特性Ｘ線回折における回折角（２θ±０．２°）の７．４°および２８．２°に強いピークを有するヒドロキシガリウムフタロシアニン、または、下記式（４）で示される構造を有するアゾ顔料がより好ましい。
【００６２】
【外１７】
2004184569.tif 000014
【００６３】
（式（４）中、Ａｒ４１は、直接あるいは結合基を介して結合していてもよい、置換または無置換の芳香族炭化水素環基、または、直接あるいは結合基を介して結合していてもよい、置換または無置換の芳香族複素環基を示す。Ｃｐ４１は、フェノール性水酸基を有するカプラー残基を示す。ｎは、１〜４の整数を示す。）
上記式（４）で示される構造を有するアゾ顔料の好適例を以下に示す。
【００６４】
【外１８】
2004184569.tif 000015
【００６５】
積層型感光層の場合、電荷発生層は、上記電荷発生物質を０．３〜４倍量の結着樹脂および溶剤とともに、ホモジナイザー、超音波分散、ボールミル、振動ボールミル、サンドミル、アトライター、ロールミル、液衝突型高速分散機などの方法でよく分散し、得られた分散液を塗工・乾燥して形成する。電荷発生層の膜厚は５μｍ以下が好ましく、さらには０．１〜２μｍがより好ましい。
【００６６】
順層型感光層の場合、電荷発生層上には電荷輸送層が設けられる。電荷輸送層は、上記式（１）で示される繰り返し構造単位を有する高分子量電荷輸送物質、必要に応じてさらに結着樹脂を溶剤中に溶解させた塗料を塗工・乾燥して形成する。電荷輸送層の膜厚は５〜４０μｍが好ましく、さらには１５〜３０μｍがより好ましい。
【００６７】
本発明においては、前もって、上記式（１）で示される繰り返し構造単位を有する高分子量電荷輸送物質と結着樹脂とを部分的に反応させ、架橋構造を持たせてもよい。この場合には、塗工に支障のない溶液または分散液であればよい。
【００６８】
本発明においては、上記式（１）で示される繰り返し構造単位を有する高分子量電荷輸送物質を単独で電荷輸送層に用いても、結着樹脂を併用してもよい。結着樹脂を用いる場合は、上記式（１）で示される繰り返し構造単位を有する高分子量電荷輸送物質は、０．５〜２倍量（質量比）の結着樹脂と組み合わせることが好ましい。
【００６９】
電荷輸送層に用いる結着樹脂としては、ポリカーボネート、ポリエステル、ポリウレタン、ポリサルホン、ポリアミド、ポリアリレート、ポリアクリルアミド、ポリビニルブチラール、フェノキシ樹脂、アクリル樹脂、アクリロニトリル樹脂、メタクリル樹脂、フェノール樹脂、エポキシ樹脂、アルキド樹脂などが挙げられる。
【００７０】
上記各層には、上記材料以外にも機械的特性の改良や耐久性向上のために添加剤を用いることができる。添加剤としては、酸化防止剤、紫外線吸収剤，安定化剤、架橋剤、潤滑剤、導電性制御剤、無機フィラーなどが用いられる。潤滑剤としては、フッ素原子含有樹脂粒子、シリコン粒子、シリコーン粒子が挙げられ、その中でも、フッ素原子含有樹脂粒子がより好ましい。フッ素原子含有樹脂粒子としては、四フッ化エチレン樹脂、三フッ化塩化エチレン樹脂、六フッ化エチレンプロピレン樹脂、フッ化ビニル樹脂、フッ化ビニリデン樹脂、二フッ化二塩化エチレン樹脂およびこれらの共重合体の中から１種あるいは２種以上を適宜選択するのが好ましく、さらには、四フッ化エチレン樹脂、フッ化ビニリデン樹脂が好ましい。アルミナ、シリカ、硫酸バリウムなどの無機フィラーを、被添加層の硬度を上げる目的で添加してもよい。
【００７１】
本発明の電子写真装置に採用される露光光源としては、中心波長が４００ｎｍ〜４１０ｎｍの単色光源を有していればよいが、単色光を効率良く得られるという点において、レーザーもしくはＬＥＤであることが好ましい。露光光源にレーザーを用いる場合には、装置を小型化できるという点において、固体レーザーを用いることが好ましい。固体レーザーとしては、非線形光学素子を用いて近赤外光の倍波の発振を行うもの、あるいは、４００ｎｍ〜４１０ｎｍの範囲に発振波長を有する量子井戸型構造の半導体レーザーが好ましく、半導体レーザーとしては、窒化ガリウム化合物を用いたレーザーが好ましい。
【００７２】
次に、本発明の電子写真感光体を有するプロセスカートリッジを備える電子写真装置の概略構成の一例を図１に示す。
【００７３】
図１において、８はイメージスキャナー部（原稿台）であり、原稿を読みとり、デジタル信号処理を行う部分である。イメージスキャナー部８で、画像情報はイエロー色（Ｙ）、シアン色（Ｃ）、マゼンタ色（Ｍ）およびブラック色（Ｂｋ）の各信号に分解され、レーザー露光光学ユニット（露光手段）３に送られる。現像ユニット（現像手段）１内に、イエロー色現像器１Ｙ、シアン色現像器１Ｃ、マゼンダ色現像器１Ｍ、ブラック色現像器１Ｂｋの現像器が配置されており、フルカラー画像の形成は以下のような手順で行われる。
【００７４】
図１に示される構成の電子写真装置においては、電子写真感光体７は、一次帯電器（帯電手段）２により均一に帯電され、次に、イエロー色画像信号により変調されたレーザー光により画像露光が行われ、静電潜像が形成され、あらかじめ現像位置に定置されたイエロー色現像器１Ｙによって現像が行われる。
【００７５】
現像されたイエロートナー像は、転写ドラム５に吸着された転写材上に転写され、電子写真感光体７は、クリーナー（クリーニング手段）４によってクリーニングされ、再び一次帯電器（帯電手段）２により帯電され、次のシアン色画像信号によって像露光される。
【００７６】
この間に現像ユニット１Ｙは現像位置を離れ、次のシアン現像器１Ｃが所定の現像位置に定置されてシアン現像を行う。
【００７７】
続いて、以上のような行程をそれぞれマゼンタ，ブラックについて行い、４色分のトナー像が転写ドラムに吸着された転写材に転写される。この後、転写材は定着ユニット６を通過して排紙される。
【００７８】
電子写真感光体７、帯電手段２、現像手段３およびクリーニング手段４などの構成要素のうち、複数のものをプロセスカートリッジとして一体に結合して構成し、このプロセスカートリッジを複写機やレーザービームプリンタなどの電子写真装置本体に対して着脱可能に構成してもよい。
【００７９】
次に、上記式（１）で示される繰り返し構造単位を有する高分子量電荷輸送物質の合成例を示す。
【００８０】
（合成例１）
Ｎ，Ｎ’−ジ（３−メチルフェニル）ベンジジン３．６ｇと４−ブロモフェニルエステル３．１ｇを乾燥ｏ−キシレン２０ｍｌに溶解し、酢酸パラジウム１０ｍｇと２−（ジ−ｔｅｒｔ−ブチルホスフェノ）ビフェニル５５ｍｇを加え、４時間加熱還流を行った。放冷後、触媒を除き、アセトンに注ぎ、黄色の固体を得た。さらに、得られた固体を再びトルエンに溶解し、活性炭処理、カラムクロマト、再沈殿により精製を行い、淡黄色固体２．２ｇを得た。得られた淡黄色固体は、（ＣＴ−１）で示される繰り返し構造単位を有する高分子量電荷輸送物質であった。
【００８１】
（合成例２〜２２）
合成例１と同様な反応を用いて、（ＣＴ−２）〜（ＣＴ−２２）で示される繰り返し構造単位を有する高分子量電荷輸送物質をそれぞれ合成した。
【００８２】
（ＣＴ−２）で示される繰り返し構造単位を有する高分子量電荷輸送物質を８部、ビスフェノールＺ型ポリカーボネート（商品名：Ｚ―２００、三菱ガス化学（株）製）１０部およびモノクロロベンゼン８０部を混合し、電荷輸送層用の塗工液を作製した。この塗工液を、ＰＥＴシート上にマイヤーバーを用いて塗布し、１２０℃で１時間熱風乾燥処理し、１０μｍの電荷輸送層をフィルムとして作製した。この電荷輸送層のフィルムをＰＥＴシートから剥離し、分光光度計により吸収スペクトルを測定した。
【００８３】
（ＣＴ−３）および（ＣＴ−４）で示される繰り返し構造単位を有する高分子量電荷輸送物質についても、同様の方法で電荷輸送層のフィルムを作製し、吸収スペクトルを測定した。
【００８４】
波長４０５ｎｍの単色光の透過率は、（ＣＴ−２）が７３％であり、（ＣＴ−３）が６９％であり、（ＣＴ−４）が３８％であった。つまり、４００〜４１０ｎｍのレーザー光を用いて露光した場合に、電荷輸送層を透過させることが可能である。（ＣＴ−２）で示される繰り返し構造単位を有する高分子量電荷輸送物質、および、（ＣＴ−３）で示される繰り返し構造単位を有する高分子量電荷輸送物質の吸収スペクトルを、それぞれ図２、図３に示す。
【００８５】
（比較合成例１〜２）
合成例１と同様な反応を用いて、（ＣＴ−２３）で示される繰り返し構造単位を有する高分子量電荷輸送物質、および、（ＣＴ−２４）で示される繰り返し構造単位を有する高分子量電荷輸送物質を合成した。
【００８６】
（ＣＴ−３）および（ＣＴ−４）で示される繰り返し構造単位を有する高分子量電荷輸送物質についても、上記合成例と同様の方法で電荷輸送層のフィルムを作製し、吸収スペクトルを測定した。
【００８７】
波長４０５ｎｍの単色光の透過率は、（ＣＴ−２３）、（ＣＴ−２４）ともに０％であった。（ＣＴ−２３）で示される繰り返し構造単位を有する高分子量電荷輸送物質の吸収スペクトルを、図４に示す。
【００８８】
【実施例】
以下、実施例にしたがって本発明をより一層詳細に説明する。
【００８９】
（実施例１）
ＳｎＯ２コート処理硫酸バリウム１０部、酸化チタン２部、フェノール樹脂６部、メチルセロソルブ１６部、メタノール４部およびシリコーンオイル（ポリメチルシロキサンポリオキシアルキレン共重合体、重量平均分子量３０００）０．００１部を、直径１ｍｍのガラスビーズを用いたサンドミル装置で２時間分散して調整した導電層用塗料を、外径１８０ｍｍのアルミニウムシリンダー上に浸漬塗布し、１４０℃で３０分間乾燥して膜厚１５μｍの導電層を形成した。
【００９０】
次に、アルコール可溶性共重合ナイロン（商品名アミランＣＭ−８０００、東レ（株）製）５部をメタノール９５部に溶解した溶液を、上記導電層上に浸漬塗布法により塗工し、８０℃で１０分間乾燥して、膜厚が０．５μｍの中間層を形成した。
【００９１】
次に、ＣｕＫαのＸ線回折スペクトルにおける回折角（２θ±０．２°）の７．４°および２８．２°に強いピークを有するヒドロキシガリウムフタロシアニン４部、ポリビニルブチラール（商品名：エスレックＢＸ−１、積水化学（株）製）２部およびシクロヘキサノン６０部を、直径１ｍｍのガラスビーズを用いたサンドミル装置で４時間分散した後、エチルアセテート１００部を加えて電荷発生層用分散液を調製した。これを、上記中間層上に浸漬塗布法によって塗工し、膜厚０．２μｍの電荷発生層を形成した。
【００９２】
次に、合成例１で合成した（ＣＴ−１）で示される繰り返し構造単位を有する高分子量電荷輸送物質９．２部、ビスフェノールＺ型ポリカーボネート（商品名：Ｚ―２００、三菱ガス化学（株）製）１０部を、モノクロロベンゼン９０部に溶解させた溶液を、上記電荷発生層上に浸漬塗布法により塗工し、１１０℃で６０分間乾燥して、膜厚１５μｍの電荷輸送層を形成した。
【００９３】
このようにして電子写真感光体を得た。
【００９４】
作製した電子写真感光体を、図１に示す装置構成のキヤノン（株）製ＣＬＣ１１００の改造機（露光手段を発振波長が４０５ｎｍのＬＤに変更し、スポット系を小径化できるように光学系を変更した）に搭載し、評価を行ったところ、電子写真感光体上における４００ｄｐｉの１ドットの再現性は、隣接ドットの有無に関わらず良好であった。
【００９５】
また、プリント１枚ごとに１回停止する間欠モードでトナーがなくなったならば補給し、１００００枚通紙耐久を行ったところ、画像に問題は表れなかった。
【００９６】
（実施例２）
実施例１と同様にして中間層まで形成した。
【００９７】
次に、（ＣＧ−１）で示される構造を有するアゾ顔料５部を、シクロヘキサノン９５部にポリビニルベンザール（ベンザール化度７５％以上）２部を溶解した液に加え、サンドミルで２０時間分散して溶液を作製し、この溶液を、上記中間層上に塗布し、１０５℃で１０分熱風乾燥して、膜厚０．３μｍの電荷発生層を形成した。
【００９８】
次に、実施例１と同様に電荷輸送層を形成して、電子写真感光体を得た。
【００９９】
作製した電子写真感光体の評価を実施例１と同様に行ったところ、電子写真感光体上における４００ｄｐｉの１ドットの再現性は、隣接ドットの有無に関わらず良好であり、１００００枚通紙耐久でも画像に問題は表れなかった。
【０１００】
（実施例３〜５）
電荷輸送層に用いる高分子量電荷輸送物質を、（ＣＴ−４）で示される繰り返し構造単位を有する高分子量電荷輸送物質、（ＣＴ−６）で示される繰り返し構造単位を有する高分子量電荷輸送物質、（ＣＴ−７）で示される繰り返し構造単位を有する高分子量電荷輸送物質にそれぞれ変更した以外は、実施例１と同様に電子写真感光体を作製した。
【０１０１】
作製した電子写真感光体の評価を実施例１と同様に行ったところ、電子写真感光体上における４００ｄｐｉの１ドットの再現性は、隣接ドットの有無に関わらず良好であった。
【０１０２】
（比較例１、２）
電荷輸送層に用いる高分子量電荷輸送物質を、（ＣＴ−２３）で示される繰り返し構造単位を有する高分子量電荷輸送物質、（ＣＴ−２４）で示される繰り返し構造単位を有する高分子量電荷輸送物質にそれぞれ変更した以外は、実施例１と同様に電子写真感光体を作製した。
【０１０３】
作製した電子写真感光体の評価を実施例１と同様に行ったところ、電子写真感光体上における４００ｄｐｉの１ドットの再現サイズは不安定であり、階調性も十分でなく、発振波長の短波長化によるレーザービーム小径化の効果も得られていなかった。
【０１０４】
【発明の効果】
本発明によれば、波長４００〜４１０ｎｍの単色光源を有する露光手段を備える電子写真装置に用いても、該単色光を吸収せず、高い感度を有し、耐摩耗性・耐傷性の機械的強度が強く、繰り返し安定性に優れた電子写真感光体、該電子写真感光体を有するプロセスカートリッジおよび電子写真装置を提供することができる。
【図面の簡単な説明】
【図１】本発明の電子写真感光体を有するプロセスカートリッジを備える電子写真装置の概略構成の一例を示す図である。
【図２】合成例２における電荷輸送層フィルムの吸収スペクトルである。
【図３】合成例３における電荷輸送層フィルムの吸収スペクトルである。
【図４】比較合成例１における電荷輸送層のフィルムの吸収スペクトルである。
【符号の説明】
１  現像ユニット（現像手段）
１Ｙ  イエロー色現像器
１Ｍ  マゼンタ色現像器
１Ｃ  シアン色現像器
１Ｂｋ  ブラック色現像器
２  一次帯電器（帯電手段）
３  レーザー露光光学ユニット（露光手段）
４  クリーナー（クリーニング手段）
５  転写ドラム
６  定着装置（定着手段）
７  電子写真感光体
８  イメージスキャナー部（原稿台）
【図１】
2004184569.tif 000020
【図２】
2004184569.tif 000021
【図３】
2004184569.tif 000022
【図４】
2004184569.tif 000023